" 실시 예 25 내지 34 의 각 액체 조성물 의 각 100 마이크 로 리터 부분 표본 이 플라스틱 시트 상 에서 18 초 동안 380 분당 회전수 ( "" rpm "") 로 ", 그런 다음 1 분 동안 3990 rpm 으로 스핀 코팅 되 어 막 을 형성 하 였 다 . 스핀 코팅 된 막 은 오븐 에서 120 ℃ 로 20 분 동안 각각 건조 된 다음 에 , 실온 에 보관 되 었 다 . 각 스핀 코팅 된 막 의 저항 은 , " 밀리미터 를 사용 하 여 이론 적 정사각형 의 대향 측면 상 의 놓인 은 페이스트 ( silver paste ) 의 두 개 의 전극 간 에 측정 되 었 다 . 각 수용성 중합체 / 이온 액체 디 스퍼 션 에서 ( 0 . 013 g PEDOT : PSS 중합체 당 그램 ( "" g "") 으로 표시 한 이온 액체 ) 이온 액체 량 ", 수용성 중합체 / 이온 액체 디 스퍼 션 및 막 에서 PEDOT : PSS 중합체 에 대한 이온 액체 의 비율 ( wt : wt ) , " 수용성 중합체 / 이온 액체 디 스퍼 션 의 물리 적 상태 및 막 의 시트 저항 ( 평방 당 옴 ( "" Ω / □"")) 은 실시 예 25 내지 34 각각 에 대해 이하 표 VI 및 Ⅶ 에 각각 나타낸다 . "